(57)【特許請求の範囲】
【請求項１】
Ｃ．Ｉ．ピグメントイエロー１８０と、酸価１０以上２０以下かつアミン価２０以下であるブロック共重合体と、水と、を含み、前記ブロック共重合体が、櫛型（グラフト共重合体）であり、主鎖としてスチレン骨格とマレイン酸骨格、側鎖としてポリエチレングリコール（ＰＥＧ）骨格を有しているインクジェットインク用水性顔料分散液。
【請求項２】
前記ブロック共重合体の重量平均分子量が６００〜１５０００である請求項１に記載のインクジェットインク用水性顔料分散液。
【請求項３】
請求項１又は２に記載の水性顔料分散液を含むインクジェット用水性顔料インク。
【請求項４】
アスペクト比１．０〜２．０、一次粒子短径３０〜１００ｎｍであり、更にＣｕＫα線によって測定される回折角２θに対する回折強度で示される粉末Ｘ線回折において、２θ＝６．７±０．５°の範囲内で最大回折強度を示すピークＡの半値幅からシェラーの式により算出される結晶子径が１５．０ｎｍ以上である、Ｃ．Ｉ．ピグメントイエロー１８０。
【請求項５】
請求項４に記載のＣ．Ｉ．ピグメントイエロー１８０を含むインクジェットインク用水性顔料分散液。
【請求項６】
請求項４に記載のＣ．Ｉ．ピグメントイエロー１８０と、酸価１０以上２０以下かつアミン価２０以下であるブロック共重合体と、水と、を含むインクジェットインク用水性顔料分散液。
【請求項７】
請求項５又は６に記載のインクジェットインク用水性顔料分散液を含むインクジェット用水性顔料インク。
【発明の詳細な説明】
【技術分野】
【０００１】
本発明は、インクジェット（以下、「ＩＪ」と称する）インク用水性顔料分散液および水性顔料インクに関する。
【背景技術】
【０００２】
ＩＪプリンターは、家庭用だけでなく、印刷の小ロット化の動きを受け、産業用用途に広く展開されており、近年ではテキスタイル用途やパッケージの軟包装用途にまでビジネスが拡大している。そのなかでもイエローインクは、シアン、マゼンタ、ブラックとともに中心をなすインクとして重要である。【０００３】
現在、ＩＪプリンターのインクは水性インクが主流となりつつあり、そのインクに使用される顔料には着色力、耐光性に加え易分散性等が求められる。【０００４】
ＩＪプリンターに使用される黄色顔料としては、従来から着色力の高いＣ．Ｉ．ピグメントイエロー７４（以下、「Ｙ７４」と称する）や耐光性の高いＣ．Ｉ．ピグメントイエロー１５５（以下、「Ｙ１５５」と称する）等がよく用いられている（特許文献１および２）。しかしながら、Ｙ７４は耐光性が悪い、Ｙ１５５は着色力が低いといった問題点を抱えており、新たな黄色顔料として着色力および耐光性のバランスに優れるＣ．Ｉ．ピグメントイエロー１８０（以下、「Ｙ１８０」と称する）が着目されている。
【先行技術文献】
【特許文献】
【０００５】
【特許文献１】特開２００９−１７９７２２号公報
【特許文献２】特開２００９−６７８６６号公報
【発明の開示】
【発明が解決しようとする課題】
【０００６】
しかしながらＹ１８０は水性顔料分散液、水性顔料インクに用いた際の分散性が非常に悪いといった問題点があり、分散性に優れた易分散性のＹ１８０の開発およびＹ１８０の分散性に優れた水性顔料分散液、水性顔料インクが希求されている。更にＹ１８０自体もＩＪ用水性顔料インクとして印刷濃度（ＯＤ）、耐光性、貯蔵安定性に優れたものが希求されている。【０００７】
本発明の課題は、分散性に優れ、特にＩＪ用水性顔料インク用途に適したＩＪインク用水性顔料分散液を提供することである。また、本発明の課題は、印刷濃度（ＯＤ）、耐光性、及び貯蔵安定性に優れたＹ１８０を提供することである。
【課題を解決するための手段】
【０００８】
本発明者らは、鋭意検討の結果、Ｙ１８０に対して特定のブロック共重合体をＹ１８０の表面処理用樹脂もしくは分散樹脂として用いることで分散性を向上することができることを見出し、本発明を完成させた。更に、鋭意検討の結果、Ｙ１８０に従来にはない処理を施すことにより貯蔵安定性などの顔料物性を大幅に向上することができることを見出し、本発明を完成させた。【０００９】
本発明者らは、更にＹ１８０をＩＪ用水性顔料インク用途に適したものとするために鋭意検討の結果、顔料一次粒子におけるアスペクト比及び短径と、結晶子径に着目し、これらを特定の範囲とすることで、印刷濃度（ＯＤ）、耐光性、及び貯蔵安定性に優れることを見出し、本発明を完成させた。【００１０】
即ち本発明は、
『項１．  Ｃ．Ｉ．ピグメントイエロー１８０と、酸価１０以上２０以下かつアミン価２０以下であるブロック共重合体と、水と、を含むインクジェットインク用水性顔料分散液。
項２．  前記ブロック共重合体の重量平均分子量が６００〜１５０００である項１に記載のインクジェットインク用水性顔料分散液。
項３．  前記ブロック共重合体が、櫛型（グラフト共重合体）であり、主鎖としてスチレン骨格とマレイン酸骨格、側鎖としてポリエチレングリコール（ＰＥＧ）骨格を有している項１又は２に記載のインクジェットインク用水性顔料分散液。
項４．  項１〜３のいずれか１項に記載の水性顔料分散液を含むインクジェット用水性顔料インク。』に関する。なお、本段落に記載の上記発明（項１〜４）を「第一の発明」と称することとする。【００１１】
即ち本発明は、
『項５．  アスペクト比１．０〜２．０、一次粒子短径３０〜１００ｎｍであり、更にＣｕＫα線によって測定される回折角２θに対する回折強度で示される粉末Ｘ線回折において、２θ＝６．７±０．５°の範囲内で最大回折強度を示すピークＡの半値幅からシェラーの式により算出される結晶子径が１５．０ｎｍ以上である、Ｃ．Ｉ．ピグメントイエロー１８０。
項６．  項５に記載のＣ．Ｉ．ピグメントイエロー１８０を含むインクジェットインク用水性顔料分散液。
項７．  項５に記載のＣ．Ｉ．ピグメントイエロー１８０と、酸価１０以上２０以下かつアミン価２０以下であるブロック共重合体と、水と、を含むインクジェットインク用水性顔料分散液。
項８．  項６又は７に記載のインクジェットインク用水性顔料分散液を含むインクジェット用水性顔料インク。』に関する。なお、本段落に記載の上記発明（項５〜８）を「第二の発明」と称することとする。
【発明の効果】
【００１２】
本発明の「第一の発明」のＩＪインク用水性顔料分散液は、顔料の粒子径が非常に小さく、分散性に優れ、また着色力と耐光性のバランスに優れる。そのため、ＩＪインク用途に適している。【００１３】
また本発明のＩＪ用水性顔料インクは、高精細な印刷を目的としたＳｉＯ２製の無機酸化物製ＩＪヘッドを用いたＩＪプリンターで好適に使用できるという副次的な効果も有する。これは、高精細な印刷を目的としたＩＪプリンターでは、微細な構造のＩＪヘッドを得るためにＭＥＭＳ加工されたＳｉＯ２等の無機酸化物を使用することがあるが、従来のＩＪインク用水性顔料分散液に含まれる、分散樹脂を溶解させるためのアルカリ金属水酸化物が、ＳｉＯ２製のＩＪヘッドを劣化させる恐れがあるところ、本発明の水性顔料インクは基本的に上記アルカリ金属水酸化物を使用する必要がなく、ＩＪヘッドに使用されているＳｉＯ２等の無機酸化物を劣化させる恐れがないためである。【００１４】
本発明の「第二の発明」のＹ１８０は、特にＩＪインク用水性顔料分散液として用いたときに貯蔵安定性に優れるだけなく、印刷濃度（ＯＤ）や耐光性といったＩＪ用インクとして求められる全ての物性を満たす。
【発明を実施するための形態】
【００１５】
以下、本発明を詳細に説明する。本発明においてＹ１８０とは、単に下記［化１］で示される化合物を意味するのではなく、当該化合物から構成される顔料を意味する。当該顔料は、その結晶構造だけでなく、これが凝集や集合をした一次粒子、さらにその表面状態などから生じる凝集・集合体としての物理的性質をも含む概念である。
まず、本発明の「第一の発明」について記載する。
【００１６】
［ＩＪインク用水性顔料分散液］
本発明の「第一の発明」のＩＪインク用水性顔料分散液は、Ｙ１８０と酸価１０以上２０以下かつアミン価２０以下であるブロック共重合体と水とを含んでいればよい。当該ブロック共重合体は、顔料と分散樹脂からなる顔料組成物を製造する段階で混合してもよいし、その後の水性顔料分散液を製造する段階で混合してもよい。いずれの場合においてもＹ１８０と当該ブロック共重合体の混合状態は特に制限されることはなく、単に分散している状態でもよいし、当該ブロック共重合体がＹ１８０に吸着している状態でもよいし、当該ブロック共重合体がＹ１８０を一部または完全に被覆していてもよい。
【００１７】
本発明のＩＪインク用水性顔料分散液は、上記のようにＩＪヘッドの素材であるＳｉＯ２を劣化する恐れがあるアルカリ金属水酸化物を実質的に含まないことが好ましい。本発明において「実質的」とは、意図的に含まないということであり、その含有量は例えば１質量％未満である。
【００１８】
Ｙ１８０は、ＣＡＳ  Ｎｏ．７７８０４−８１−０であり、下記化学式で表される黄色顔料である。本発明のＩＪインク用顔料分散液は、着色剤としてＹ１８０を含めばよく、本発明の効果を損なわない範囲でＹ１８０以外の顔料や染料を含んでいてもよい。
【化１】
0006984791.tif 000002
【００１９】
Ｙ１８０は、１，２−ビス（２−アミノフェノキシ）−エタンを強酸存在下、氷冷状態で亜硝酸ソーダ水溶液を加え、ジアゾ化反応して得られたビスジアゾニウム塩溶液と５−アセトアセチルアミノ−ベンズイミダゾロンとをカップリングすることによって得ることができる。本発明の「第一の発明」のＹ１８０としては、市販品をそのまま用いてもよく、市販品としては「ＳＹＭＵＬＥＲ  ＦＡＳＴ  ＹＥＬＬＯＷ  ＢＹ  ２０００ＧＴ」（ＤＩＣ株式会社製）などを使用することができる。
【００２０】
本発明の「第一の発明」のＩＪインク用水性顔料分散液には、Ｙ１８０以外のイエロー顔料や染料を含んでも良い。このようなイエロー顔料としては、アゾ系、ジスアゾ系、アゾメチン系、アントラキノン系、キノフタロン系、ベンズイミダゾロン系、イソインドリン系、キナクリドン系、ペリノン系顔料等が挙げられ、具体的には、Ｃ．Ｉ．ピグメントイエロー１、２、３、１２、１３、１４、１６、１７、２０、２３、２４、３４、３５、３７、５３、５５、７３、７４、７５、８１、８３、８６、９３、９５、９７、９８、１００、１０１、１０４、１０８、１０９、１１０、１１４、１１７、１２０、１２５、１２８、１２９、１３７、１３８、１３９、１４７、１４８、１５０、１５１、１５３、１５４、１５５、１６６、１６８、１８５、２１３等が挙げられる。また、上記イエロー顔料以外の染料や顔料を含んでいてもよい。本発明の「第一の発明」のＩＪインク用水性顔料分散液では、Ｙ１８０が全顔料中５０質量％以上であることが好ましく、より好ましくは６０質量％以上である。
【００２１】
「第一の発明」のＩＪインク用水性顔料分散液中の顔料の含有量（２種以上含む場合は合計含有量）は、例えば８〜５０質量％、好ましくは１０〜２０質量％である。
【００２２】
「第一の発明」の上記ブロック共重合体は、酸価８以上２５以下（好ましくは１０以上２０以下）かつアミン価２５以下（好ましくはアミン価０以上２０以下）であり、本発明のＩＪインク用顔料分散液において、Ｙ１８０を分散させるための分散樹脂として作用する。これらのブロック共重合体はＹ１８０に対して分散樹脂が吸着しやすい性質を有しており、分散安定化するものと考えられる。当該ブロック共重合体は、櫛型（グラフト共重合体）であり、主鎖としてスチレン骨格とマレイン酸骨格、側鎖としてポリエチレングリコール（ＰＥＧ）骨格を有していることが好ましい。
【００２３】
「第一の発明」のブロック共重合体の重量平均分子量（Ｍｗ）は例えば６００〜１５０００であり、好ましくは６００〜１２０００である。重量平均分子量が上記範囲であると、濡れ性及び分散安定性を向上させることが可能である。重量平均分子量（Ｍｗ）は、ＧＰＣ装置を用い標準物質としてポリスチレンを使用して換算することで算出することができる。
【００２４】
「第一の発明」のＩＪインク用水性顔料分散液において、上記ブロック共重合体（不揮発成分）の含有量は、顔料１００質量部に対して５〜５０質量部が好ましく、より好ましくは１０〜４０質量部である。また、上記当該ブロック共重合体（不揮発成分）の含有量は、ＩＪインク用顔料分散液全量（不揮発成分）に対して、３〜４０質量％が好ましく、より好ましくは５〜３５質量％である。当該ブロック共重合体の含有量が上記範囲であるとＹ１８０の分散性をより向上することができる。
【００２５】
「第一の発明」のＩＪインク用水性顔料分散液には、上記当該ブロック共重合体以外の分散剤（分散樹脂）を用いてもよく、このような分散剤としては、スチレン及びその誘導体、ビニルナフタレン及びその誘導体、α，β−エチレン性不飽和カルボン酸の脂肪族アルコールエステル、アクリル酸及びその誘導体、マレイン酸及びその誘導体、イタコン酸及びその誘導体、フマル酸及びその誘導体、酢酸ビニル、ビニルアルコール、ビニルピロリドン、アクリルアミドなど単量体から選択される少なくとも２つの単量体からなる共重合体（例えば、ブロック共重合体、ランダム共重合体及びグラフト共重合）が挙げられる。
【００２６】
「第一の発明」のＩＪインク用水性顔料分散液には、必要に応じて顔料誘導体（シナジスト）を用いてもよい。このような顔料誘導体としては、前記有機顔料を骨格としてなり、前記顔料の骨格に置換基を付加した顔料誘導体が挙げられる。具体的には、アゾ系顔料誘導体、ジスアゾ系顔料誘導体、アゾメチン系顔料誘導体、アントラキノン系顔料誘導体、キノフタロン系顔料誘導体、ベンズイミダゾロン系顔料誘導体、イソインドリン系顔料誘導体、キナクリドン系顔料誘導体、ペリノン系顔料誘導体を使用することができる。誘導体部としては、水酸基、カルボン酸基、スルホン酸基、等がある。これら誘導体は、異なる種類のものを二種以上併用することも出来る。
【００２７】
ＩＪインク用水性顔料分散液に含まれる、上記ブロック共重合体は、顔料組成物を製造する段階で混合されてもよいし、顔料分散体を製造する段階で混合されてもよい。前者の場合は上述のとおりである。
【００２８】
上記ブロック共重合体を水性顔料分散液の製造段階で混合する場合、当該ブロック共重合体の形態や混合方法について特に制限はなく、当業者が公知の形態の当該ブロック共重合体を公知の混合方法で混合することができる。
【００２９】
上記ブロック共重合体は通常液体状であり、そのまま使用してもよいし、さらに溶媒に希釈したものを使用してもよい。
【００３０】
上記ブロック共重合体は、顔料分散前に添加混合する方法や顔料分散後に添加混合する方法等従来公知の方法で混合することができる。中でも顔料分散前に添加混合する方法が好ましい。
【００３１】
「第一の発明」のＩＪインク用水性顔料分散液において、上記ブロック共重合体（不揮発成分）の含有量は、顔料１００質量部に対して５〜５０質量部が好ましく、より好ましくは１０〜４０質量部である。また、上記当該ブロック共重合体（不揮発成分）の含有量は、水性顔料分散液全量に対して、０．５〜１０質量％が好ましく、より好ましくは１〜８質量％である。当該ブロック共重合体の含有量が上記範囲であるとＹ１８０の分散性をより向上することができる。
【００３２】
「第一の発明」のＩＪインク用水性顔料分散液は、水とともに水溶性有機溶剤を用いてもよい。このような水溶性有機溶剤としては、例えば、メタノール、エタノール、プロパノール、イソプロパノール、ｎ−ブタノール、イソブタノール、１，２−ヘキサンジオール、１，６−ヘキサンジオール等のアルコール類、アセトン、メチルエチルケトン等のケトン類、エチレングリコール、ジエチレングリコール、プロピレングリコール等のポリアルキレングリコール類、ポリアルキレングリコールのアルキルエーテル類、Ｎ-メチル-２-ピロリドン等のラクタム類、等が挙げられる。これらの有機溶剤は単独で用いることも、２種類以上を併用することもできる。
【００３３】
「第一の発明」のＩＪインク用水性顔料分散液の総質量中における、水溶性有機溶剤の含有量は０〜６０％程度、好ましくは０〜４５％であり、ＩＪインク用顔料分散液（不揮発成分）以外の残部は水である。
【００３４】
［ＩＪ用水性顔料インク］
本発明の「第一の発明」のＩＪ用水性顔料インクには、Ｙ１８０以外のイエロー顔料や染料を含んでも良い。このようなイエロー顔料としては、アゾ系、ジスアゾ系、アゾメチン系、アントラキノン系、キノフタロン系、ベンズイミダゾロン系、イソインドリン系、キナクリドン系、ペリノン系顔料等が挙げられ、具体的には、Ｃ．Ｉ．ピグメントイエロー１、２、３、１２、１３、１４、１６、１７、２０、２３、２４、３４、３５、３７、５３、５５、７３、７４、７５、８１、８３、８６、９３、９５、９７、９８、１００、１０１、１０４、１０８、１０９、１１０、１１４、１１７、１２０、１２５、１２８、１２９、１３７、１３８、１３９、１４７、１４８、１５０、１５１、１５３、１５４、１５５、１６６、１６８、１８５、２１３等が挙げられる。また、上記イエロー顔料以外の染料や顔料を含んでいてもよい。また、Ｙ１８０以外のイエロー顔料や染料を混合する場合、混合方法について特に制限はない。水性顔料分散液を製造する段階で顔料組成物として混合しても良いし、ＩＪ用水性顔料インクを製造する段階で顔料分散液として混合しても良い。本発明の「第一の発明」のＩＪインク用水性顔料インクでは、Ｙ１８０が全顔料中１０質量％以上であることが好ましく、より好ましくは２０質量％以上である。
【００３５】
ＩＪ用水性顔料インクは、必要に応じて添加剤を含有することができる。添加剤としては、例えば、防腐剤、ｐＨ調整剤、キレート試薬、防錆剤、水溶性紫外線吸収剤、水溶性高分子化合物、酸化防止剤、水分散性樹脂、界面活性剤が挙げられる。界面活性剤としては、アニオン、カチオン、ノニオン、両性、シリコーン系、及びフッ素系等の界面活性剤が挙げられる。また、水性顔料インクは、さらに水や水溶性有機溶剤を加えてインク濃度を調整してもよい。
【００３６】
一方でＩＪ用水性顔料インクは、アルカリ金属水酸化物を実質的に含まないことが好ましい。その含有量は１質量％未満であることが好ましく、０．１質量％未満であることがさらに好ましく、０．０１質量％未満であることが特に好ましく、不含有であることが最も好ましい。
【００３７】
「第一の発明」のＩＪ用水性顔料インクの総質量中における添加剤の含有量（２種以上含む場合は総量）は、０〜３０％程度、好ましくは０〜１５％である。水性顔料インク中の顔料の含有量は、例えば１〜１５質量％、好ましくは２〜１０質量％である。
【００３８】
「第一の発明」のＩＪ用水性顔料インクの粘度（２５℃）は、インクの保存安定性を向上させる観点から、好ましくは１〜３０ｍＰａ・ｓであり、より好ましくは２〜２０ｍＰａ・ｓである。水性顔料インクのｐＨは、インクの保存安定性を更に向上させる観点から、例えば７．０以上、好ましくは７．５以上である。また、部材耐性、皮膚刺激性の観点から、ｐＨは、例えば１１．０以下であり、好ましくは１０．０以下である。
【００３９】
本発明の「第一の発明」のＩＪ用水性顔料インクは、公知のＩＪ記録装置に装填し、記録媒体にインク液滴として吐出させて画像等を記録することができる。ＩＪ記録装置としては、連続噴射型（荷電制御型、スプレー型等）、オンデマンド型（ピエゾ方式、サーマル方式、静電吸引方式等）等があるが、本発明の水性顔料インクは、いずれの方式においても使用することができる。
【００４０】
次に、本発明の「第二の発明」について記載する。
【００４１】
［Ｃ．Ｉ．ピグメントイエロー１８０］
本発明の「第二の発明」のＹ１８０は、アスペクト比１．０〜２．０、一次粒子短径３０〜１００ｎｍであり、更にＣｕＫα線によって測定される回折角２θに対する回折強度で示される粉末Ｘ線回折において、２θ＝６．７±０．５°の範囲内で最大回折強度を示すピークＡの半値幅からシェラーの式により算出される結晶子径が１５．０ｎｍ以上である。
【００４２】
通常、顔料では粒子径が大きいほど耐光性に優れ、粒子径が小さいほど印刷濃度（ＯＤ）に優れるため、印刷濃度（ＯＤ）と耐光性の両立には粒子径に関する相反する２つの条件が要求されるため、印刷濃度（ＯＤ）と耐光性はトレードオフの関係となる。しかし、本発明の「第二の発明」のＹ１８０は、上記のように顔料粒子のサイズにおいてアスペクト比と一次粒子短径、更に粒子の結晶性に関係する結晶子径を特定の範囲にすることで、印刷濃度（ＯＤ）と耐光性の両立という問題を解決している点に特徴がある。更に、極微粒子の消失が達成されたため、貯蔵安定性にも優れる。
【００４３】
上記アスペクト比は、１．０〜２．０であるが、好ましくは１．０〜１．７、より好ましくは１．０〜１．５である。アスペクト比がこの範囲であると、顔料粒子同士の凝集を小さくすることができ、結果としてＩＪインク用水性顔料分散液・インクとして用いたときに貯蔵安定性に優れる。
【００４４】
上記一次粒子短径は、３０〜１００ｎｍであるが、好ましくは３０〜８０ｎｍ、より好ましくは３０〜５０ｎｍである。一次粒子短径がこの範囲であると、分散液・インク中の顔料の粒子径を小さくすることができ、結果としてＩＪインク用水性顔料分散液・インクとして用いたときに印刷濃度（ＯＤ）に優れる。
【００４５】
また、上記一次粒子における長径は、アスペクト比と短径が上記の範囲となることが好ましいが、例えば３０〜１５０ｎｍ、好ましくは３０〜１００ｎｍ、より好ましくは３０〜８０ｎｍである。一次粒子における短径及び長径、これらから算出するアスペクト比は、顔料の一次粒子を電子顕微鏡などで観測し、例えば１００個測定した長さの平均値から求めることができる。
【００４６】
上記のピークＡの半値幅からシェラーの式により算出される結晶子径は、１５．０ｎｍ以上（例えば１５．０〜１００ｎｍ）であるが、好ましくは１８．０ｎｍ以上、より好ましくは２０．０ｎｍ以上であり、一次粒子径（短径）に近いほど好ましい。結晶子径がこの範囲であると、一次粒子の結晶性が良好であり、結果としてＩＪインク用水性顔料分散液・インクとして用いたときに耐光性に優れる。
【００４７】
上記のピークＡと同様に２θ＝１９．４±０．５°の範囲内で最大回折強度をピークＢとしたとき、ピークＢの半値幅からシェラーの式により算出される結晶子径は、例えば６．０ｎｍ以上、好ましくは８．０ｎｍ以上、より好ましくは１０．０ｎｍ以上であるが、ピークAと同様に、値が大きいほど、ＩＪインク用水性顔料分散液・インクとして用いたときに耐光性に優れる。
【００４８】
上記シェラーの式とは、Ｄ＝ Ｋλ ／ Ｂｃｏｓθ であり、Ｄ：結晶子径（ｎｍ）、Ｋ：シェラー定数、λ：Ｘ線の波長（ｎｍ）、Ｂ：回析線幅の広がり（ｒａｄ）、θ：ブラッグ角（ｒａｄ）である。上記のとおりＣｕＫα線によって測定される回折角２θに対する回折強度で示される粉末Ｘ線回折において、２θ＝６．７±０．５°の範囲内で最大回折強度をピークＡとし、その半値幅より６．７°の結晶子径（Ｄ）は、シェラーの式より求めることができる。Ｘ線回折装置（ＸＲＤ）としては、特に制限されないが、全自動多目的Ｘ線回折装置Ｅｍｐｙｒｅａｎ（Ｍａｌｖｅｒｎ  Ｐａｎａｌｙｔｉｃａｌ株式会社製）などを用いることができる。
【００４９】
本発明の「第二の発明」のＹ１８０は、１，２−ビス（２−アミノフェノキシ）−エタンを強酸存在下、氷冷状態で亜硝酸ソーダ水溶液を加え、ジアゾ化反応して得られたビスジアゾニウム塩溶液と５−アセトアセチルアミノ−ベンズイミダゾロンとをカップリングすることによって得られる通常の合成品、若しくは「ＳＹＭＵＬＥＲ  ＦＡＳＴ  ＹＥＬＬＯＷ  ＢＹ  ２０００ＧＴ」（ＤＩＣ株式会社製）などの市販品について、特有の処理を施すことにより製造することができる。
【００５０】
上記の特有の処理とは、例えば顔料（粗顔料）１００質量部に対して、無機塩を２００〜１０００質量部用いて、溶媒の存在下で加熱をしながら磨砕（ソルベントソルトミリング）を行うことである。溶媒の存在下で加熱をしながら磨砕を行うことで、顔料の結晶化度を向上させながら一次粒子径を特定の範囲とすることができる。
【００５１】
上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。この様な無機塩は、通常の無機塩を微粉砕することにより容易に得られる。無機塩の使用量は、顔料１００質量部に対して、例えば２００〜１０００質量部、好ましくは３００〜８００質量部である。顔料粒子を微細化する観点からは、無機塩は多い方が好ましいが、本発明では結晶化度とのバランスをとる観点から上記の範囲が好ましい。
【００５２】
上記溶媒としては、結晶成長を抑制し得る有機溶剤を使用することが好ましく、このような有機溶媒としては水溶性有機溶剤が好適に使用でき、例えばジエチレングリコール（ＤＥＧ）、グリセリン、エチレングリコール、プロピレングリコール、液体ポリエチレングリコール、液体ポリプロピレングリコール、２−（メトキシメトキシ）エタノール、２−ブトキシエタノール、２−（イソペンチルオキシ）エタノール、２−（ヘキシルオキシ）エタノール、ジエチレングリコールモノメチルエーテル、ジエチレングリコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル等を用いることができる。なかでも適度な加熱温度にでき、顔料との濡れ性にも優れるためジエチレングリコール（ＤＥＧ）が特に好ましい。溶媒の使用量は、磨砕時に適度な粘度とする点から顔料１００質量部に対して、例えば１０〜５００質量部、好ましくは５０〜３００質量部である。
【００５３】
上記磨砕（ソルベントソルトミリング）は、顔料と無機塩と、それを溶解しない溶剤とを混練機に仕込み、その中で混練することにより行う。この際の混練機としては、例えばニーダーやトリミックス、ミックスマーラー等が使用できる。磨砕（ソルベントソルトミリング）時の加熱温度は、例えば５０〜１００℃であり、好ましくは６０〜９０℃である。加熱温度は、混練機に備えられた温度調節装置にて適宜変更可能である。また、磨砕（ソルベントソルトミリング）を行う時間は、例えば２〜１０時間、好ましくは３〜８時間である。
【００５４】
［ＩＪインク用水性顔料分散液］
本発明の「第二の発明」のＩＪインク用水性顔料分散液は、上記「第二の発明」のＹ１８０を含む限り特に制限されない。本発明の「第二の発明」のＩＪインク用水性顔料分散液は、Ｙ１８０以外に酸価１０以上２０以下かつアミン価２０以下であるブロック共重合体と水とを含むことが好ましい。当該ブロック共重合体は、上記「第一の発明」にて述べたとおりである。顔料としては「第二の発明」のＹ１８０とともに、通常のＹ１８０やその他の黄色顔料を用いてもよい。
【００５５】
「第二の発明」のＩＪインク用水性顔料分散液において、上記ブロック共重合体（不揮発成分）の含有量は、顔料１００質量部に対して５〜５０質量部が好ましく、より好ましくは１０〜４０質量部である。また、上記当該ブロック共重合体（不揮発成分）の含有量は、ＩＪインク用顔料分散液全量（不揮発成分）に対して、３〜４０質量％が好ましく、より好ましくは５〜３５質量％である。当該ブロック共重合体の含有量が上記範囲であるとＹ１８０の分散性をより向上することができる。
【００５６】
「第二の発明」のＩＪインク用水性顔料分散液は、上記「第一の発明」と同様にブロック共重合体以外の分散剤（分散樹脂）を用いてもよい。また、必要に応じて顔料誘導体（シナジスト）を用いてもよい。「第二の発明」のＩＪインク用水性顔料分散液は、上記「第一の発明」と同様に水とともに水溶性有機溶剤を用いてもよい。「第二の発明」のＩＪインク用水性顔料分散液の総質量中における、水溶性有機溶剤の含有量は０〜６０％程度、好ましくは０〜４５％であり、ＩＪインク用顔料分散液（不揮発成分）以外の残部は水である。
【００５７】
［ＩＪ用水性顔料インク］
本発明の「第二の発明」のＩＪ用水性顔料インクは、上記「第二の発明」のインクジェットインク用水性顔料分散液を含む。「第二の発明」のＩＪ用水性顔料インクは、上記「第一の発明」にて述べたＹ１８０以外のイエロー顔料や染料を含んでも良い。「第二の発明」のＩＪインク用水性顔料インクでは、「第二の発明」のＹ１８０が全顔料中１０質量％以上であることが好ましく、より好ましくは２０質量％以上である。
【００５８】
「第二の発明」のＩＪ用水性顔料インクは、上記「第一の発明」と同様に必要に応じて添加剤を含有することができる。「第二の発明」のＩＪ用水性顔料インクの粘度（２５℃）は、上記「第一の発明」と同様にインクの保存安定性を向上させる観点から、好ましくは１〜３０ｍＰａ・ｓであり、より好ましくは２〜２０ｍＰａ・ｓである。「第二の発明」のＩＪ用水性顔料インクも、上記「第一の発明」と同様に公知のＩＪ記録装置に装填し、記録媒体にインク液滴として吐出させて画像等を記録することができる。
【実施例】
【００５９】
以下、実施例及び比較例を用いて本発明を更に詳細に説明する。
まず、本発明の「第一の発明」について記載する。
下記配合Ａの方法で作製したＩＪインク用水性顔料分散液（実施例１−４、比較例１−７）、及び下記配合Ｂの方法で作製したＩＪインク用水性顔料分散液（参考例１−３）について、下記分散粒子径測定を行い分散性の評価を行った。本実施例の概要及び分散性の結果を下記表１に示す。【００６０】
（配合Ａ：アルカリ金属水酸化物なし）
下記表１に示す顔料４．０ｇに対して、下記表１に示す分散樹脂及びイオン交換水を加え、水性顔料分散液の全量が２０．０ｇになるようにした。用いた分散樹脂は、樹脂に相当する不揮発成分とともに水や水性溶媒を含むため、分散樹脂中における不揮発成分が０．８ｇとなるようにしたうえで、加えるイオン交換水の量を調整した。そして、水性顔料分散液に１ｍｍガラスビーズを加え、ペイントコンディショナーを用いて９０分間分散させた。その後、不揮発分が１５質量％となるようイオン交換水を加えた。【００６１】
（配合Ｂ：アルカリ金属水酸化物あり）
下記表１に示す顔料４．０ｇに対して、下記表１に示す分散樹脂１．９ｇ、水酸化カリウム水溶液０．５ｇ、イソプロピルアルコール０．９ｇ及びイオン交換水１２．７ｇを加え、水性顔料分散液の全量が２０．０ｇになるようにした。そして、水性顔料分散液に１ｍｍガラスビーズを加え、ペイントコンディショナーを用いて９０分間分散させた。その後、不揮発分が１５質量％となるようイオン交換水を加えた。【００６２】
［分散粒子径測定］
ＩＪインク用水性分散液を粒度分布測定装置（Ｎａｎｏｔｒａｃ ＵＰＡ−ＥＸ１５０、マイクロトラック・ベル株式会社製）で測定し、平均分散粒子径Ｍｖを算出した。【００６３】
【表１】
0006984791.tif 000003
【００６４】
・顔料
Ｙ１８０  ‥商品名：ＰＶ  ＦＡＳＴ  ＹＥＬＬＯＷ  ＨＧ  ０１（ＣＬＡＲＩＡＮＴ株式会社製）
Ｙ７４    ‥商品名：ＦＡＳＴ  ＹＥＬＬＯＷ  ７４２６（山陽色素株式会社製）
Ｙ１５５  ‥商品名：ＩＮＫ  ＪＥＴ  ＹＥＬＬＯＷ  ４ＧＣ（ＣＬＡＲＩＡＮＴ株式会社製）
Ｙ１８０磨砕品  ‥上記Ｙ１８０について、塩化ナトリウムを顔料の５倍質量を用いて磨砕処理を行った（下記「第二の発明」における実施例５で得た顔料）。
・分散樹脂
共重合体（１）  ‥ブロック共重合体、商品名：ＤＩＳＰＥＲＢＹＫ−１９０（Ｍｗ：約１１，０００、ビック・ケミー株式会社製）
共重合体（２）  ‥ブロック共重合体、商品名：ＤＩＳＰＥＲＢＹＫ−２０１５（Ｍｗ：約９，０００、ビック・ケミー株式会社製）
共重合体（３）  ‥ブロック共重合体、商品名：ＤＩＳＰＥＲＢＹＫ−２０１０（Ｍｗ：約７００、ビック・ケミー株式会社製）
共重合体（４）  ‥スチレン−（メタ）アクリル酸系共重合体（不揮発分４５％、Ｍｗ：約５，６００）
共重合体（５）  ‥ブロック共重合体、商品名：ＤＩＳＰＥＲＢＹＫ−１９２（Ｍｗ：約１，０００、ビック・ケミー株式会社製）
共重合体（６）  ‥ブロック共重合体、商品名：ＤＩＳＰＥＲＢＹＫ−２０１２（Ｍｗ：約８，５００、ビック・ケミー株式会社製）
共重合体（７）  ‥ブロック共重合体、商品名：ＤＩＳＰＥＲＢＹＫ−１９１（Ｍｗ：約５００、ビック・ケミー株式会社製）
共重合体（８）  ‥ブロック共重合体、商品名：ＤＩＳＰＥＲＢＹＫ−１９４Ｎ（Ｍｗ：約１，８００ビック・ケミー株式会社製）
共重合体（９）  ‥ブロック共重合体、商品名：ＤＩＳＰＥＲＢＹＫ−２０５５（Ｍｗ：約２，７００ビック・ケミー株式会社製）
上記重量平均分子量（Ｍｗ）は、ＧＰＣ装置［ＨＬＣ−８３２０ＧＰＣ（東ソー株式会社製）］を用い、カラム［ＴＳＫｇｅｌｇｕａｒｄｃｏｌｕｍｎＨｘＬ−Ｈ（ガードカラム）＋ＴＳＫｇｅｌＧＭＨｘＬ＋ＴＳＫｇｅｌＧＭＨｘＬ＋ＴＳＫｇｅｌＧＭＨｘＬ＋ＴＳＫｇｅｌＧＭＨｘＬ（東ソー株式会社製）］にて標準物質としてポリスチレンを使用して換算した値である。【００６５】
実施例１は、Ｙ１８０に対して酸価１０かつアミン価０であるブロック共重合体を配合している。一方、比較例１はＹ７４に対して、比較例２はＹ１５５に対して同じブロック共重合体を配合している。実施例１と比較例１及び２の分散性（Ｍｖ）を比較すると、実施例１の方が比較例１及び２より良いことが分かる。これより本発明におけるブロック共重合体は、Ｙ１８０に対して分散性を向上させるのに有効であることが分かる。さらに、実施例３より、酸価２０かつアミン価２０であるブロック共重合体を配合しても分散性を向上させるのに有効であることが分かる。また、比較例３−７より、酸価１０以上２０以下かつアミン価２０以下を満たさない共重合体を用いると分散性が悪いことが分かる。これらの結果より、Ｙ１８０に対して酸価１０以上２０以下かつアミン価２０以下であるブロック共重合体を組み合わせて用いることで特異的に分散性を向上させることができることが分かる。また実施例１と実施例４の分散性を比較すると、Ｙ１８０磨砕品を用いることでさらに分散性を向上させるのに有効であることがわかる。なお、当該Ｙ１８０磨砕品は、「第二の発明」のＹ１８０である。【００６６】
また、参考例１−３では、実施例１−３と同等の分散性を実現しているが、配合Ｂはアルカリ金属水酸化物を含んでおり、上記のようにＩＪヘッドの素材であるＳｉＯ２を侵すリスクがある。よって、参考例１−３のＩＪインク用水性分散液は、この点より好ましくないと言える。【００６７】
次に、本発明の「第二の発明」について記載する。
下記製造例１の方法でＹ１８０顔料（粗顔料）を得た後に、実施例５−７及び比較例８の方法で処理を行った。処理後及び処理前の顔料の物性は、下記表２に示すとおりであった。更に、処理後及び処理前の顔料を含むＩＪインク用水性顔料分散液を作製し、評価を行った。ＩＪインク用水性顔料分散液及び水性ＩＪインクの評価結果は下記表３に示すとおりである。【００６８】
（結晶子径の測定方法）
製造例・実施例により得られたサンプルの結晶子径は、以下の方法にて算出された。測定用のセルにサンプル粉末を充填し、測定面の反対側から指で粉末を押し固めて測定面を平滑にした後、Ｘ線回折装置にセットし、２θ／秒＝０．０２の速度でスキャンすることにより回折パターンを得た。Ｘ線回折装置に付属の解析ソフト「ＨｉｇｈＳｃｏｒｅ」を用い、ピークサーチ（最小有意度：１．００、最小ピークチップ：０．２０、最大ピークチップ：１．００、ピークベース幅：２．００）、フィッティングを行うことにより、各回折ピークの回折角と半値幅を得た。ここで、各回折ピークの左半分、右半分からそれぞれ得られる値の和を２分の１とした値を各ピークの半値幅とした。上述のシェラーの式において、シェラー定数Ｋを０．９０、Ｘ線の波長λを０．１５４ｎｍとして、各ピークの回折角から算出したθ、半値幅Ｂより、各ピークの結晶子径を算出した。【００６９】
［製造例１：顔料の合成］
１，２−ビス（２−アミノフェノキシ）−エタン２２５部を水３３００部に分散後、３５％塩酸５３８．５部を加え、氷を加えて５℃以下に保ちながら、４０％亜硝酸ソーダ水溶液３３７部を滴下しジアゾ成分を作製した。次に５−アセトアセチルアミノ−ベンズイミダゾロン４５５部を水３４００部に分散後、２５％水酸化ナトリウム水溶液５９５部を加えて溶解し、カップラー成分を得た。ジアゾ成分およびカップラー成分は、水および氷を加えてそれぞれ液量を６５００部および４５００部に調整した。９０％酢酸３０．６部を水６５００部に加えた後、この溶液の温度を２０℃に調整する。、カップラー成分を滴下しｐＨを６．０に調整後、ジアゾ成分を一定速度で滴下を開始した。酢酸溶液中に過剰のジアゾニウム塩が存在し得ないように、ジアゾ液の滴下と同時にカップラー成分の滴下を開始し、カップラー成分の滴下速度調整により酢酸溶液のｐＨを６．０に合わせながらカップリングを行った。カップリング中温度が２０℃、またｐＨが６．０を維持するよう適時氷または５％水酸化ナトリウム溶液を添加しながら、カップリングを約３時間で終了後、９０℃に加熱し１時間保持した。次いで、ろ過、水洗して得られたウェットケーキを９０℃で乾燥した。得られた固形物をジューサーミキサーで粉砕し、Ｙ１８０顔料（粗顔料）として黄色の粉末を得た。【００７０】
［実施例５：磨砕処理］
製造例１にて得られた黄色粉末５００部、塩２５００部、ジエチレングリコール５００部を１５Ｌトリミックス（ＴＭ；井上製作所株式会社製）に仕込み、内温が８０℃〜１００℃を維持するように温調を設定の上、５時間磨砕した。磨砕後の顔料組成物を５０℃の温水に投入、攪拌し、十分にリスラリー後、ろ過、水洗して得られたウェットケーキを９０℃で乾燥した。得られた固形物をジューサーミキサーで粉砕し、黄色の粉末を得た。【００７１】
［実施例６：磨砕処理］
実施例５による製造法で、黄色粉末を７５０部、塩を２２５０部、ジエチレングリコールを７５０部に変更した以外は同様にして、黄色の粉末を得た。 【００７２】
［実施例７：磨砕処理］
実施例５による製造法で、２Ｌトリミックスを２Ｌニーダー（ＫＮ；吉田製作所株式会社製）に変更し、製造例１の黄色粉末を１５０ｇ、塩を７５０ｇ、ジエチレングリコールを１５０ｇに変更した以外は同様にして、黄色の粉末を得た。【００７３】
［比較例８：溶剤処理］
製造例１の工程途中のウェットケーキ１６０部、イソブタノール１８０部、水２４０部を、１Ｌのオートクレーブ容器に仕込み、１３０℃で５時間加熱した。得られたスラリーをろ過、十分に水洗して得られたウェットケーキを９０℃で乾燥した。得られた固形物をジューサーミキサーで粉砕し、黄色の粉末を得た。【００７４】
【表２】
0006984791.tif 000004
【００７５】
次に、上記製造例１、実施例５−７、及び比較例８の顔料を含むＩＪインク用水性顔料分散液を、下記配合Ａ’又は配合Ｂ’に記載の方法で作製した（配合Ａ’か配合Ｂ’かは表３に記載）。作製した分散液を実施例８−１１、及び比較例９−１１とし、以下の評価を行った。【００７６】
（配合Ａ’：アルカリ金属水酸化物なし）
顔料４．０ｇに対して、分散樹脂として、ブロック共重合体［商品名：ＤＩＳＰＥＲＢＹＫ−１９０（Ｍｗ：約１１，０００、酸価：１０、有効成分４０質量％、ビック・ケミー株式会社製）］２．０ｇ及びイオン交換水１４．０ｇを加え、水性顔料分散液の全量が２０．０ｇになるようにした。用いた分散樹脂は、樹脂に相当する不揮発成分とともに水や水性溶媒を含むため、分散樹脂中における不揮発成分が０．８ｇとなるようにしたうえで、加えるイオン交換水の量を調整した。そして、水性顔料分散液に１ｍｍガラスビーズを加え、ペイントコンディショナーを用いて９０分間分散させた。その後、不揮発分が１５質量％となるようイオン交換水を加えた。【００７７】
（配合Ｂ’：アルカリ金属水酸化物あり）
顔料４．０ｇに対して、分散樹脂としてスチレン−（メタ）アクリル酸系共重合体（酸価：１６７、有効成分４５質量％）１．７８ｇ、２５質量％水酸化カリウム水溶液０．４３ｇ、イソプロピルアルコール１．０２ｇ及びイオン交換水２２．７７ｇを加え、水性顔料分散液の全量が３０．０ｇになるようにした。そして、水性顔料分散液に１ｍｍガラスビーズを加え、ペイントコンディショナーを用いて９０分間分散させた。その後、不揮発分が１５質量％となるようイオン交換水を加えた。【００７８】
［評価：貯蔵安定性］
上記の方法で得たＩＪインク用水性顔料分散液の粘度を、E型粘度計ＴＶ−２５形（東機産業株式会社製）を用いて測定した。当該分散液を６０℃の恒温槽内に１週間静置した後に、同様に粘度を測定し、加熱前の粘度の変化（粘度比）から、貯蔵安定性を判定した。【００７９】
［評価：印刷濃度（ＯＤ）］
上記の方法で得たＩＪインク用水性顔料分散液９．６ｇに、商品名：サーフィノール４６５（日信化学工業株式会社製）０．３ｇ、グリセリン３．０ｇ、１，２−ヘキサンジオール１．５ｇ、イオン交換水１５．６ｇを加え、全量が３０．０ｇになるようにし、水性ＩＪインクを作製した。この水性ＩＪインクを、市販のビジネスプリンターＰＸ−１０５（セイコーエプソン株式会社製）のカートリッジに充填し、キヤノン写真用紙・光沢ゴールド（Ａ４サイズ、型番：ＧＬ−１０１Ａ４１００、キヤノン株式会社製）に印刷した。そして、測色機Ｘ−Ｒｉｔｅ ｅＸａｃｔ（エックスライト株式会社製）を用いて、印字率１００％で印刷した部分のＹ値を測定し、印刷濃度（ＯＤ）とした。【００８０】
［評価：耐光性］
上記印刷濃度（ＯＤ）での印字物のうち、印字率７５％で印刷した部分について、紫外線フェードメーターＵ４８Ｈ（スガ試験機株式会社製）を用いて、１００時間紫外線曝露し、照射前後のΔＥより耐光性の良否を判定した。【００８１】
【表３】
0006984791.tif 000005
【００８２】
上記表３より、実施例８−１１の「第二の発明」のＹ１８０（実施例５−７）を用いた分散液では、加熱前後で粘度変化が小さく貯蔵安定性が高く、長期間保存できることが分かる。一方、製造例９及び１０の合成品（製造例１）を用いた分散液では、加熱後にゲル化してしまったことから顔料の貯蔵安定性が悪く、容易に凝集してしまうことが分かる（ゲル化のため加熱前後粘度比は算出不可）。印刷物においては、実施例８−１１の「第二の発明」のＹ１８０（実施例５−７）を用いた方が比較例９−１０の合成品（製造例１）に比べて、印刷濃度（ＯＤ）が高く、更に耐光性にも優れることが分かる。また、実施例８−１１の「第二の発明」のＹ１８０（実施例５−７）を用いた分散液と比較例１１のイソブタノールで顔料化したもの（比較例８）を比較すると、加熱前後粘度比に大きな差はないが、印刷物としたときに実施例８−１１の方が印刷濃度（ＯＤ）と耐光性のバランスに優れていることが分かる。
【要約】
本発明が解決しようとする課題は、着色力と耐光性に加え分散性にも優れ、特にＩＪ用水性顔料インク用途に適したＩＪインク用水性顔料分散液を提供することである。
本発明は、Ｃ．Ｉ．ピグメントイエロー１８０と、酸価１０以上２０以下かつアミン価２０以下であるブロック共重合体と、水と、を含むインクジェットインク用水性顔料分散液を提供する。また、本発明は、アスペクト比１．０〜２．０、一次粒子短径３０〜１００ｎｍであり、更にＣｕＫα線によって測定される回折角２θに対する回折強度で示される粉末Ｘ線回折において、２θ＝６．７±０．５°の範囲内で最大回折強度を示すピークＡの半値幅からシェラーの式により算出される結晶子径が１５．０ｎｍ以上である、Ｃ．Ｉ．ピグメントイエロー１８０を提供する。